(57)【要約】【課題】ミラーとしての機能を確保しつつ、画像表示パネルに表示された画像が暗くなったり変色したりすることを抑制でき、該画像の視認性に優れるハーフミラー、及び該ハーフミラーを利用したミラーディスプレイの提供を目的とする。【解決手段】透明基板１２と、透明基板１２上に設けられた干渉膜１４とを備え、干渉膜１４が、チタン化合物及びジルコニウム化合物からなる群から選ばれる少なくとも１種又はケイ素化合物と高屈折率用無機粒子を含む高屈折率膜２０を含み、透明基板１２の干渉膜１４と反対側から入射する波長５５０ｎｍの光の反射率が１５〜４０％であり、干渉膜１４側から入射する波長５５０ｎｍの光の吸収率が５％以下であり、全光線透過率が６０〜８５％である、画像表示パネルの前面側に配置されるハーフミラー１０。【選択図】図１
2019015884.tif 000002
【特許請求の範囲】
【請求項１】
画像表示パネルの前面側に配置されるハーフミラーであって、
透明基板と、前記透明基板上に設けられた干渉膜とを備え、
前記干渉膜が高屈折率膜を含み、
前記高屈折率膜が、チタン化合物及びジルコニウム化合物からなる群から選ばれる少なくとも１種の金属化合物又はケイ素化合物と高屈折率用無機粒子を含み、
前記透明基板の前記干渉膜と反対側から入射する波長５５０ｎｍの光の反射率が１５〜４０％であり、
前記干渉膜側から入射する波長５５０ｎｍの光の吸収率が５％以下であり、全光線透過率が６０〜８５％である、ハーフミラー。
【請求項２】
前記高屈折率用無機粒子がチタニア粒子又はジルコニア粒子である、屈折率が１．６０〜２．３０の高屈折率膜を有する、請求項１に記載のハーフミラー。
【請求項３】
前記高屈折率膜が金属キレート化合物をさらに含み、
前記高屈折率膜中の前記金属化合物１００質量部又は前記ケイ素化合物１００質量部に対する前記金属キレート化合物の割合が０．１〜２０質量部である、請求項１又は２に記載のハーフミラー。
【請求項４】
前記干渉膜が、ケイ素化合物と低屈折率用無機粒子を含む低屈折率膜をさらに含む、請求項１〜３のいずれか一項に記載のハーフミラー。
【請求項５】
前記低屈折率用無機粒子が中空シリカ粒子である、屈折率が１．２９〜１．４８の低屈折率膜を有する、請求項４に記載のハーフミラー。
【請求項６】
前記低屈折率膜が金属キレート化合物をさらに含み、
前記低屈折率膜中の前記ケイ素化合物１００質量部に対する前記低屈折率用無機粒子の割合が２〜２００質量部であり、かつ前記金属キレート化合物の割合が０．１〜２０質量部である、請求項４又は５に記載のハーフミラー。
【請求項７】
画像表示パネルと、前記画像表示パネルの前面側に設けられた請求項１〜６のいずれか一項に記載のハーフミラーとを備える、ミラーディスプレイ。
【発明の詳細な説明】
【技術分野】
【０００１】
本発明は、ハーフミラー及びミラーディスプレイに関する。
【背景技術】
【０００２】
美容室や理容室等の店舗や個人用の化粧設備にはミラーが広く用いられている。しかし、通常、ミラーのみを使用する場合は該ミラーに映る自身の特定の部分のみしか見ることができず、特に自身の後ろ側を見るには別にミラーを用意して合わせ鏡するとする必要があり煩雑である。
【０００３】
ところで、画像表示パネルの前面側にハーフミラーを設け、カメラで撮影した映像等を画像表示パネルに映して見たり、ハーフミラーに反射した像を見たりすることができるミラーディスプレイが知られている（例えば、特許文献１、２）。このようなミラーディスプレイを用いれば、例えば、自身の後ろ側はカメラで撮影して画像表示パネルに映すことで視認できる一方、自身の前側はハーフミラーで反射した像として視認することができる。
【先行技術文献】
【特許文献】
【０００４】
【特許文献１】特開２００２−２２９４９４号公報
【特許文献２】特許第５２４９７４３号公報
【発明の概要】
【発明が解決しようとする課題】
【０００５】
しかし、特許文献１、２のような従来のミラーディスプレイでは、画像表示パネルに表示された画像がハーフミラーによって暗くなったり変色したりするために画像の視認性が低下する。
【０００６】
本発明は、ミラーとしての機能を確保しつつ、画像表示パネルに表示された画像が暗くなったり変色したりすることを抑制でき、該画像の視認性に優れるハーフミラー、及び該ハーフミラーを利用したミラーディスプレイの提供を目的とする。
【課題を解決するための手段】
【０００７】
本発明は、以下の構成を有する。
［１］画像表示パネルの前面側に配置されるハーフミラーであって、透明基板と、前記透明基板上に設けられた干渉膜とを備え、前記干渉膜が高屈折率膜を含み、前記高屈折率膜が、チタン化合物及びジルコニウム化合物からなる群から選ばれる少なくとも１種の金属化合物又はケイ素化合物と高屈折率用無機粒子を含み、前記透明基板の前記干渉膜と反対側から入射する波長５５０ｎｍの光の反射率が１５〜４０％であり、前記干渉膜側から入射する波長５５０ｎｍの光の吸収率が５％以下であり、全光線透過率が６０〜８５％である、ハーフミラー。
［２］前記高屈折率用無機粒子がチタニア粒子又はジルコニア粒子である、屈折率が１．６０〜２．３０の高屈折率膜を有する請求項１に記載のハーフミラー。
［３］前記高屈折率膜が金属キレート化合物をさらに含み、前記高屈折率膜中の前記金属化合物１００質量部又は前記ケイ素化合物１００質量部に対する前記金属キレート化合物の割合が０．１〜２０質量部である、［１］又は［２］に記載のハーフミラー。
［４］前記干渉膜が、ケイ素化合物と低屈折率用無機粒子を含む低屈折率膜をさらに含む、［１］〜［３］のいずれかに記載のハーフミラー。
［５］前記低屈折率用無機粒子が中空シリカ粒子である、屈折率が１．２９〜１．４８の低屈折率膜を有する、［４］に記載のハーフミラー。
［６］前記低屈折率膜が金属キレート化合物をさらに含み、前記低屈折率膜中の前記ケイ素化合物１００質量部に対する前記低屈折率用無機粒子の割合が２〜２００質量部あり、かつ前記金属キレート化合物の割合が０．１〜２０質量部である、［４］又は［５］に記載のハーフミラー。
［７］画像表示パネルと、前記画像表示パネルの前面側に設けられた［１］〜［６］のいずれかに記載のハーフミラーとを備える、ミラーディスプレイ。
【発明の効果】
【０００８】
本発明のハーフミラー及びミラーディスプレイは、ミラーとしての機能を確保しつつ、画像表示パネルに表示された画像が暗くなったり変色したりすることを抑制でき、該画像の視認性に優れる。
【図面の簡単な説明】
【０００９】
【図１】本発明のハーフミラーの一例を示した断面図である。
【図２】本発明のハーフミラーの他の例を示した断面図である。
【図３】本発明のミラーディスプレイの一例を示した斜視図である。
【図４】図３のミラーディスプレイのＡ−Ａ断面図である。
【図５】図３のミラーディスプレイの画像表示パネル用前面ミラーを前面側から見た斜視図である。
【図６】図３のミラーディスプレイの画像表示パネル用前面ミラーを背面側から見た斜視図である。
【図７】図５の画像表示パネル用前面ミラーのＢ−Ｂ断面図である。
【図８】図５の画像表示パネル用前面ミラーのＣ−Ｃ断面図である。
【図９】図６の画像表示パネル用前面ミラーの背面板を取り除いた状態を背面側から見た斜視図である。
【図１０】画像表示パネル用前面ミラーの他の例を示した斜視図である。
【図１１】本発明のミラーディスプレイの位置例における枠体以外の部分を示した斜視図である。
【図１２】図１１のミラーディスプレイのＤ−Ｄ断面図である。
【発明を実施するための形態】
【００１０】
以下の説明において例示される図の寸法等は一例であって、本発明はそれらに必ずしも限定されるものではなく、その要旨を変更しない範囲で適宜変更して実施することが可能である。
【００１１】
［ハーフミラー］
本発明のハーフミラーは、画像表示パネルの前面側に配置されるハーフミラーである。
本発明のハーフミラーは、透明基板と、前記透明基板上に設けられた干渉膜とを備える。干渉膜は、チタン化合物及びジルコニウム化合物からなる群から選ばれる少なくとも１種の金属化合物又はケイ素化合物と高屈折率用無機粒子を含む高屈折率膜を含む。
【００１２】
本発明のハーフミラーにおける透明基板の干渉膜と反対側から入射する波長５５０ｎｍの光の反射率は、１５〜４０％であり、２０〜３０％が好ましい。反射率が前記範囲の下限値以上であれば、ミラーとしての機能が充分に発揮される。反射率が前記範囲の上限値以下であれば、ハーフミラーの背面側の画像表示装置に表示された画像の視認性に優れる。
【００１３】
本発明のハーフミラーにおける干渉膜側から入射する波長５５０ｎｍの光の吸収率は、５％以下であり、０．１〜３％が好ましい。吸収率が前記範囲の上限値以下であれば、ハーフミラーの背面側の画像表示パネルに表示された画像が暗くなったり変色したりすることを抑制できる。
【００１４】
本発明のハーフミラーにおける干渉膜側から入射する波長５５０ｎｍの光の全光線透過率は、６０〜８５％であり、７０〜８０％が好ましい。全光線透過率が前記範囲の下限値以上であれば、ハーフミラーの背面側の画像表示パネルに表示された画像が見やすくなる。全光線透過率が前記範囲の上限値以下であれば、ミラーとしての機能が発揮される。
ハーフミラーにおける波長５５０ｎｍの光の反射率、吸収率及び全光線透過率は、干渉膜を形成する材料の種類及び割合を調節することで調節できる。
【００１５】
以下、本発明のハーフミラーの一例について、図１に基づいて説明する。
本実施形態のハーフミラー１０は、図１に示すように、透明基板１２と、透明基板１２上に設けられた干渉膜１４とを備えている。ハーフミラー１０は、干渉膜１４が画像表示パネル側となるように、画像表示パネルの前面側に配置される。
【００１６】
透明基板１２を構成する材料としては、特に限定されず、例えば、ポリメタクリル酸メチル、ポリカーボネート、エポキシ樹脂等の透明樹脂材料；ガラス等が挙げられる。
透明基板１２の厚みは、例えば、０．５〜５ｍｍとすることができる。
【００１７】
本発明では、干渉膜は、高屈折率膜を必須として含み、必要に応じて低屈折率膜、ハードコート層をさらに含む。干渉膜は、波長５５０ｎｍの光の反射率、吸収率及び全光線透過率を前記した範囲に調節しやすい点から、高屈折率膜と低屈折率膜とを含むことが好ましい。
【００１８】
この例の干渉膜１４は、ハードコート層１６と、３つの低屈折率膜１８と、３つの高屈折率膜２０とを備えている。干渉膜１４においては、透明基板１２の画像表示パネル側にハードコート層１６が設けられ、ハードコート層１６の透明基板１２と反対側に、透明基板１２側から低屈折率膜１８、高屈折率膜２０、低屈折率膜１８、高屈折率膜２０、低屈折率膜１８、高屈折率膜２０がこの順に交互に設けられている。
干渉膜における低屈折率膜と高屈折率膜の数は、３つには限定されず、２つ以下であってもよく、４つ以上であってもよい。干渉膜における低屈折率膜と高屈折率膜の数が多いほど、反射率が高くなる。
【００１９】
ハードコート層１６としては、透明基板１２が樹脂材料の場合に設けられ、透明性を有し、耐擦傷性を向上させる公知のハードコート層を採用することができ、例えば、例えば、熱可塑性樹脂、熱硬化性樹脂、電離放射線硬化性樹脂等を用いることができる。
ハードコート層１６の厚さは、耐擦傷性を発揮でき、十分な強度を有するものであればよく、例えば、０．５〜３０μｍとすることができる。
【００２０】
高屈折率膜２０は、チタン化合物及びジルコニウム化合物からなる群から選ばれる少なくとも１種の金属化合物又はケイ素化合物と高屈折率用無機粒子を含む。金属化合物としては、チタン化合物のみを使用してもよく、ジルコニウム化合物のみを使用してもよく、チタン化合物とジルコニウム化合物の両方を使用してもよい。
【００２１】
チタン化合物としては、例えば、チタントリメトキシド、チタントリエトキシド、チタントリ−ｎ−プロポキシド、チタントリ−ｉ−プロポキシド、チタントリ−ｎ−ブトキシド、チタントリ−ｓｅｃ−ブトキシド、チタントリ−ｔｅｒｔ−ブトキシド、イソプロポキシビス（エチルアセトアセテート）チタン、テトライソプロポキシチタン、テトラ−ｎ−ブトキシチタン、テトラメトキシチタン等が挙げられる。
ジルコニウム化合物としては、例えば、ジアセチルアセトントリブトキシジルコニウム、テトラ−ｎ−ブトキシジルコニウム、ｎ−プロポキシドジルコニウム等が挙げられる。
【００２２】
金属化合物としては、高屈折率の点から、チタン化合物が好ましく、チタントリ−ｎ−ブトキシド、テトラ−ｎ−ブトキシチタンがより好ましい。金属化合物としては、１種のみを使用してもよく、２種以上を組み合わせて使用してもよい。
【００２３】
ケイ素化合物としては、例えば、下式（１）で表される化合物が挙げられる。
Ｒｎ−Ｓｉ（ＯＲ１）４−ｎ  ・・・（１）
ただし、式（１）中、Ｒはアルキル基又はアルケニル基であり、Ｒ１はアルキル基又はアルコキシアルキル基であり、ｎは０〜２の整数である。
【００２４】
Ｒのアルキル基としては、例えば、メチル基、エチル基、プロピル基、ブチル基、ペンチル基、ヘキシル基、ヘプチル基、オクチル基が挙げられる、
Ｒのアルケニル基としては、例えば、ビニル基、アリル基が挙げられる。
Ｒのアルキル基又はアルケニル基は、置換基を有していてもよい。置換基としては、塩素等のハロゲン原子、メルカプト基、アミノ基、（メタ）アクロイル基、オキシラン環含有基等が挙げられる。
【００２５】
Ｒ１のアルキル基としては、Ｒで挙げた基と同じ基が挙げられる。
Ｒ１のアルコキシアルキル基としては、上記のアルキル基のうち、メトキシ基、エトキシ基、プロポキシ基、ブトキシ基等のアルコキシ基を置換基として有している基が挙げられる。
ＲとＲ１は、互いに同一の基であってもよく、異なる基であってもよい。
【００２６】
ケイ素化合物としては、例えば、テトラメトキシシラン、テトラエトキシシラン等のテトラアルコキシシラン；メチルトリメトキシシラン、エチルトリメトキシシラン、γ−（２−アミノエチル）アミノプロピルトリメトキシシラン、γ−メタクリロキシプロピルトリメトキシシラン、γ−グリシドキシプロピルトリメトキシシラン、γ−メルカプトプロピルトリメトキシシラン、γ−クロロプロピルトリメトキシシラン、ビニルトリメトキシシラン、フェニルトリメトキシシラン等のトリアルコキシシラン；ジメチルジメトキシシラン、ジメチルジエトキシシラン、γ−クロロプロピルメチルジメトキシシラン、γ−メルカプトプロピルメチルジメトキシシラン、γ−グリシドキシプロピルメチルジメトキシシラン、γ−メタクリロキシプロピルメチルジメトキシシラン等のジアルコキシシラン；が挙げられる。
ケイ素化合物としては、１種のみを使用してもよく、２種以上を組み合わせて使用してもよい。
【００２７】
高屈折率用無機粒子としては、屈折率が１．７０〜２．８０の金属酸化物粒子が挙げられる。中でも、チタニア粒子（屈折率＝２．７１）やジルコニア粒子（屈折率＝２．４０）が好ましい。高屈折率用無機粒子は、１種のみを使用してもよく、２種を組み合わせて使用してもよい。
【００２８】
高屈折率膜２０中には金属キレート化合物を含んでもよい。例えば、アルミニウム、チタン、スズ、ジルコニウム等の金属キレート化合物が挙げられ、膜強度や高硬度の点から、アルミニウムキレートが好ましい。金属キレート化合物としては、１種のみを使用してもよく、２種以上を組み合わせて使用してもよい。
【００２９】
アルミニウムキレートとしては、例えば、アルミニウムエチルアセトアセテートイソプロピレート、アルミニウムアルキルアセトアセテートジイソプロピレート、アルミニウムトリス（アセチルアセトネート）、アルミニウムトリス（エチルアセトアセテート）、アルミニウムモノアセチルアセトネートビス（エチルアセトアセテート）が挙げられる。
【００３０】
高屈折率膜２０は、金属化合物又はケイ素化合物を主成分とする。
高屈折率膜２０中の金属化合物１００質量部又はケイ素化合物１００質量部に対する金属キレート化合物の割合は、０．１〜２０質量部が好ましく、０．１〜１５質量部がより好ましく、５〜１０質量部がさらに好ましい。前記金属キレート化合物の割合が前記範囲の下限値以上であれば、良好な光学特性が得られる。前記金属キレート化合物の割合が前記範囲の上限値以下であれば、キレートの析出が無く良好な膜が得られる。
【００３１】
高屈折率膜２０の厚さは、４０〜２００ｎｍが好ましく、５０〜１１０ｎｍがより好ましい。高屈折率膜２０の厚さが前記範囲内であれば、反射光が着色せず、白色光となる。
高屈折率膜２０の屈折率は、１．６０〜２．３０が好ましく、１．７０〜２．１０がより好ましい。
【００３２】
低屈折率膜１８は、ケイ素化合物と低屈折率用無機粒子を含む。
低屈折率用無機粒子としては、例えば、中空シリカ粒子（屈折率＝１．２５）、フッ化マグネシウム（屈折率＝１．３８）等が挙げられる。なかでも、膜の機械的強度の点から、中空シリカ粒子が好ましい。
低屈折率用無機粒子は、低屈折率の点から、無機中空粒子であることが好ましく、中空シリカ粒子が特に好ましい。
低屈折率用無機粒子としては、１種のみを使用してもよく、２種以上を組み合わせて使用してもよい。
【００３３】
無機粒子の平均粒径は、５〜１５０ｎｍが好ましく、３０〜１００ｎｍがより好ましい。
なお、無機粒子の平均粒径は、レーザ回折散乱法により測定される体積基準の平均粒径である。
【００３４】
低屈折率膜１８も金属キレート化合物を含んでもよい。使用する金属キレート化合物としては、例えば、高屈折率膜で挙げたものと同じものが挙げられる。低屈折率膜１８に使用する金属キレート化合物としては、１種のみを使用してもよく、２種以上を組み合わせて使用してもよい。
【００３５】
低屈折率膜１８中のケイ素化合物１００質量部に対する低屈折率用無機粒子の割合は、２〜２００質量部が好ましく、５〜１５０質量部がより好ましい。前記無機粒子の割合が前記範囲の下限値以上であれば、良好な膜強度が得られる。前記無機粒子の割合が前記範囲の上限値以下であれば、基板と良好な密着性が得られる。
【００３６】
低屈折率膜１８中のケイ素化合物１００質量部に対する金属キレート化合物の割合は、０．１〜２０質量部が好ましく、０．１〜１５質量部がより好ましく、１〜１０質量部がさらに好ましい。前記金属キレート化合物の割合が前記範囲の下限値以上であれば、良好な反射防止効果が得られる。前記金属キレート化合物の割合が前記範囲の上限値以下であれば、キレートの析出が無く良好な膜が得られる。
【００３７】
低屈折率膜１８の厚さは、４０〜２００ｎｍが好ましく、５０〜１１０ｎｍがより好ましい。低屈折率膜１８の厚さが前記範囲内であれば、反射光が着色せず、白色光となる。
低屈折率膜１８の屈折率は、１．２９〜１．４８が好ましく、１．２９以上１．４５未満がより好ましい。
低屈折率膜１８の屈折率と高屈折率膜２０の屈折率との差は、０．１５〜１．０が好ましく、０．２０〜０．８０がより好ましい。
【００３８】
ハーフミラー１０の製造方法は、特に限定されない。具体的には、ハードコート層、低屈折率膜及び高屈折率膜の形成方法としては、均一な膜厚で形成できるものであればよく、ディップコート法が好ましい。
【００３９】
以上説明したように、本発明のハーフミラーにおいては、特定の金属化合物又はケイ素化合物と高屈折率用無機粒子を含む高屈折率膜を含む干渉膜を備え、波長５５０ｎｍの光の反射率、吸収率及び全光線透過率が特定の範囲に制御されている。これにより、ミラーとしての機能を充分に確保できるうえ、画像表示パネルに表示された画像が暗くなったり変色したりすることを抑制でき、該画像の視認性に優れる。
【００４０】
なお、本発明のハーフミラーは、前記したハーフミラー１０には限定されない。例えば、本発明のハーフミラーにおける干渉膜は、低屈折率膜及びハードコート層のいずれか一方又は両方を有していなくてもよい。
【００４１】
本発明のハーフミラーは、透明基板における干渉膜と反対側に反射防止層を設けてもよい。反射防止層を設けることで、ハーフミラーの背面側の画像表示パネルに表示された画像がより視認しやすくなる。具体的には、例えば、図２に例示したハーフミラー１０Ａが挙げられる。図２における図１と同じ部分は、同符号を付して説明を省略する。
【００４２】
ハーフミラー１０Ａは、図２に示すように、透明基板１２と、透明基板１２の一方の表面１２ａに設けられた干渉膜１４と、透明基板１２における干渉膜１４と反対側の表面１２ｂに設けられた反射防止層３０とを備えている。ハーフミラー１０Ａは、干渉膜１４が画像表示パネル側となるように、画像表示パネルの前面側に配置される。
【００４３】
反射防止層３０は、ハーフミラー１０側から順にハードコート層３１と、高屈折率層３０ａと、低屈折率層３０ｂとを備えている。ハードコート層３１としては、干渉膜１４で挙げたハードコート層１６と同じものが挙げられる。
高屈折率層３０ａを形成する材料としては、特に限定されず、例えば、チタン化合物、ジルコニウム化合物等又はケイ素化合物と高屈折率用無機粒子が挙げられる。高屈折率層３０ａを形成する材料としては、１種を単独で使用してもよく、２種以上を併用してもよい。
低屈折率層３０ｂを形成する材料としては、特に限定されず、例えば、低屈折率用無機粒子、ケイ素化合物、非晶性フッ素系樹脂等と低屈折率用無機粒子の組み合わせが挙げられる。低屈折率層３０ｂを形成する材料としては、ケイ素化合物と非晶性フッ素系樹脂は１種を単独で使用してもよく、２種以上を併用してもよい。
【００４４】
高屈折率層３０ａの屈折率は、１．６０〜２．３０が好ましく、１．７０〜２．１０がより好ましい。
低屈折率層３０ｂの屈折率は、１．２９〜１．４８が好ましく、１．２９以上１．４５未満がより好ましい。
高屈折率層３０ａの屈折率と低屈折率層３０ｂの屈折率との差は、０．１５〜１．０が好ましく、０．２０〜０．８０がより好ましい。
【００４５】
高屈折率層３０ａ及び低屈折率層３０ｂの厚さはそれぞれ、４０〜２００ｎｍが好ましく、５０〜１１０ｎｍがより好ましい。厚さが前記範囲内であれば、反射光が着色せず、白色光となる。
高屈折率層３０ａ及び低屈折率層３０ｂの形成方法としては、均一な膜厚で形成できるものであればよく、例えば、公知のコーティング法を用いることができる。
【００４６】
［ミラーディスプレイ］
本発明のミラーディスプレイは、画像表示パネルの前面側に設けられた本発明のハーフミラーとを備える。本発明のミラーディスプレイの態様は、本発明のハーフミラーを画像表示パネルの前面側に設ける以外は特に限定されない。
【００４７】
以下、本発明のミラーディスプレイの一例について、図３〜９に基づいて説明する。
本実施形態のミラーディスプレイ１００は、図３及び図４に示すように、画像表示装置４０が備える画像表示パネル４２と、ハーフミラー１０を備える画像表示パネル用前面ミラー５０とを備えている。
【００４８】
本実施形態の画像表示パネル用前面ミラー５０は、図５〜９に示すように、画像表示パネルに装着可能な枠体５２と、枠体５２の開口部５４に取り付けられたハーフミラー１０と、遮光体５６と、背面板５８とを備えている。
【００４９】
枠体５２は、正面視形状が横長の長方形状の環状になっている正面部６０と、正面部６０の外縁から裏面側に向かって立ち上がる四角筒状の筒部６２とを備えている。枠体５２は、筒部６２の内側に正面視形状が横長の長方形状の画像表示パネル４２が嵌まり込むようになっている。
なお、枠体５２の形状は、前記した形状には限定されず、装着対象の画像表示パネルの形状に応じて適宜設定すればよい。例えば画像表示パネルの正面視形状が縦長の長方形状の場合は、枠体５２の正面視形状も縦長の長方形状とすることができる。
【００５０】
枠体５２の厚さは、強度、軽量化等を考慮して適宜決定すればよく、例えば、２０〜１００ｍｍとすることができる。
【００５１】
枠体５２を形成する材料としては、特に限定されず、例えば、合成樹脂、金属等が挙げられる。なかでも、枠体５２としては、加工性及び剛性の点から、金属製が好ましい。枠体５２を形成する材料としては、１種を単独で使用してもよく、２種以上を併用してもよい。
【００５２】
枠体５２を形成する金属としては、アルミニム、ステンレス等が挙げられる。
枠体５２を形成する合成樹脂としては、熱可塑性樹脂、熱硬化性樹脂のいずれも使用可能である。熱可塑性樹脂としては、ポリエチレン樹脂、ポリプロビレン樹脂、ポリスチレン樹脂、ＡＢＳ共重合体樹脂、ポリメタクリル酸メチル樹脂等が挙げられる。熱硬化性樹脂としては、ウレタン樹脂、フェノール樹脂、メラミン樹脂、アクリル酸エステル樹脂等が挙げられる。
【００５３】
枠体５２の正面部６０には、正面視形状が横長の長方形状の開口部５４が形成されている。開口部５４の正面視形状及び大きさは、画像表示パネルに表示される映像が充分に視認できる形状及び大きさであればよく、画像表示パネルの表示部の形状及び大きさに応じて適宜設定すればよい。
【００５４】
枠体５２の開口部５４には、正面視形状が横長の長方形状のハーフミラー１０が取り付けられている。ハーフミラー１０の正面視形状は、開口部５４の形状に応じて適宜設定すればよい。
【００５５】
画像表示パネル用前面ミラー５０では、ハーフミラー１０の裏側に、ハーフミラー１０を左右に二分したときの一方の領域を覆うように正面視形状が矩形状の遮光体５６が設けられている。これにより、ハーフミラー１０における遮光体５６を設けた領域では、ハーフミラー１０に背面側から入射してくる光が遮光体５６で遮られることで、ハーフミラー１０を透過しなくなる。このように、ハーフミラー１０における遮光体５６を設けた領域では、ハーフミラー１０の背面側に位置する画像表示パネル４２から発せられた光がハーフミラー１０を透過しないため、ハーフミラー１０による反射像の視認性が高まる。
一方、ハーフミラー１０における遮光体５６が設けられていない領域では、ハーフミラー１０の背面側に位置する画像表示パネル４２から発せられた光がハーフミラー１０を透過するため、画像表示パネルに表示された画像をハーフミラー１０の前面側から視認することができる。
【００５６】
例えば、ハーフミラー１０の背面側に位置する画像表示パネル４２における、ハーフミラー１０における遮光体５６が設けられていない領域に対応する領域に映像を映す。また、ハーフミラー１０における遮光体５６が設けられている領域に反射像が映るようにする。これにより、画像表示パネルに表示した映像と反射像とを優れた視認性で同時に視認することができる。
【００５７】
遮光体５６の正面視形状及び大きさは、ハーフミラー１０において画像表示パネル４２の映像を透過する領域と、反射像を見る領域をどのように設定するかによって適宜設定すればよい。
遮光体５６の厚さは、特に限定されず、例えば、０．２〜３ｍｍとすることができる。
遮光体５６の透過率は、１％以下であることが好ましい。
遮光体５６の色は、画像表示パネル４２の映像が表示されていない状態の色と同じ黒とすることが好ましい。
【００５８】
遮光体５６としては、特に限定されず、遮光板であってもよく、遮光フィルムであってもよい。遮光体５６としては、表面に光沢がないものを用いる。「表面に光沢がない」とは、光沢度（グロス値）が５以下（堀場製作所株式会社製のグロスチェッカーＩＧ−３２０を用いて測定した）であることを意味する。
遮光体５６を形成する材料としては、光を遮ることができるものであればよく、例えば、フェノール樹脂、ポリエステル樹脂、ポリエチレン樹脂、ポリプロピレン樹脂等が挙げられる。遮光体５６を形成する材料としては、１種を単独で使用してもよく、２種以上を併用してもよい。
【００５９】
枠体５２における背面側には背面板５８が取り付けられている。枠体５２を画像表示パネル４２に装着した状態で枠体５２の背面側に背面板５８が取り付けられることで、枠体５２を画像表示パネル４２にしっかりと固定することができる。
【００６０】
背面板５８の正面視形状及び大きさは、画像表示パネルの形状等に応じて適宜設定すればよい。この例の背面板５８の正面視形状は横長の長方形状であり、枠体５２の筒部６２の背面側に取り付けたときに筒部６２の下側が開口するようになっている。
背面板５８の厚さは、特に限定されず、例えば、１〜５ｍｍとすることができる。
【００６１】
背面板５８を形成する材料としては、例えば、合成樹脂、金属等が挙げられる。背面板５８を形成する合成樹脂、金属としては、枠体５２を形成する合成樹脂、金属として挙げたものと同じものが挙げられる。背面板５８を形成する材料としては、１種を単独で使用してもよく、２種以上を併用してもよい。
【００６２】
画像表示パネル用前面ミラー５０の製造方法は、特に限定されない。例えば、枠体５２を搬送しながら、その枠体５２の開口部５４にハーフミラー１０を取り付け、ハーフミラー１０の背面側に遮光体５６を取り付けた後、背面板５８を取り付ける方法等が挙げられる。枠体５２の開口部５４にハーフミラー１０を取り付ける方法、及びハーフミラー１０の背面側に遮光体５６を取り付ける方法には、公知の方法を採用することができる。
【００６３】
ミラーディスプレイ１００では、画像表示パネル用前面ミラー５０の枠体５２を、画像表示装置４０が備える画像表示パネル４２に前面側から嵌め込む。そして、枠体５２の背面側に背面板５８を取り付け、枠体５２を画像表示パネル４２に装着した状態で固定する。これにより、画像表示パネル４２と、画像表示パネル４２に装着された画像表示パネル用前面ミラー５０とを備え、画像表示パネル４２の前面側に表示部全体を覆うようにハーフミラー１０が配置されたミラーディスプレイ１００を形成することができる。ハーフミラー１０を用いることで、既存の画像表示パネルを利用してミラーディスプレイとすることができる。
【００６４】
以上説明した本発明のミラーディスプレイは、本発明のハーフミラーを備えているため、ミラーとしての機能が充分に確保されているうえ、画像表示パネルに表示された画像が暗くなったり変色したりすることが抑制され、該画像の視認性に優れている。
【００６５】
なお、本発明のミラーディスプレイは、前記したミラーディスプレイ１００には限定されない。本発明のミラーディスプレイは、画像表示パネル用前面ミラー５０の代わりに、図１０に例示した画像表示パネル用前面ミラー５０Ａを用いるものであってもよい。図１０における図６と同じ部分は同符号を付して説明を省略する。画像表示パネル用前面ミラー５０Ａは、枠体５２の代わりに枠体５２Ａを備え、背面板５８を備えず、３つのクリップ部６３を備える以外は画像表示パネル用前面ミラー５０と同様の態様である。
【００６６】
枠体５２Ａは、正面視形状が横長の長方形状の環状になっている正面部６０と、正面部６０の上端部から裏面側に突き出るように設けられた上縁に沿って延びる上面部５３とを備えている。
【００６７】
３つのクリップ部６３は、枠体５２Ａにおける上面部５３の長さ方向に間隔を開けて、上面部５３からそれぞれが下方に垂れ下がるように設けられている。３つのクリップ部６３は、それぞれ下端部に向かうにつれてハーフミラー１０に近づくように設けられている。画像表示パネル用前面ミラー５０Ａにおいては、ハーフミラー１０とクリップ部６３によって画像表示パネル４２を挟み込むようにして、画像表示パネル４２の前面側に枠体５２Ａを装着することで、画像表示パネル４２の前面側にハーフミラー１０を配置することができる。
【００６８】
本発明は、図１１及び図１２に例示したミラーディスプレイ２００であってもよい。
ミラーディスプレイ２００は、画像表示パネル２１０と、ハーフミラー１０と、遮光体２２０とを備えている。ハーフミラー１０は、枠体２３０（図１１では不図示）に取り付けられた状態で、画像表示パネル２１０の前面側に、画像表示パネル２１０の表示部全体を覆うように設けられている。遮光体２２０は、画像表示パネル２１０とハーフミラー１０の間に、ハーフミラー１０における半分の領域を覆うように設けられている。
遮光体２２０としては、遮光体５６と同じものが挙げられる。
【００６９】
本発明のミラーディスプレイは、ハーフミラーを左右に二分した一方の領域を覆うように遮光体を設ける態様には限定されず、ハーフミラーにおいて遮光体で画像表示パネルからの光を遮る領域は、適宜設定することができる。また、本発明のミラーディスプレイは、ハーフミラーの画像表示パネル側に遮光体を設けないものであってもよい。
【実施例】
【００７０】
以下、実施例によって本発明を具体的に説明するが、本発明は以下の記載によっては限定されない。
［略号］
略号は以下の意味を示す。
ＴＥＯＳ：テトラエトキシシラン、
γ−ＧＰＳ：３−グリシドキシプロピルトリメトキシシラン、
ＡＬＣＨ：アルミニウムキレート、
ＴＴＢ：テトラ−ｎ−ブトキシチタン、
ＩＰＡ：イソプロピルアルコール。
【００７１】
［反射率、吸収率及び全光線透過率］
反射率は、日本分光（株）社製  分光光度計「Ｖ−５７０」により測定した。
吸収率は、計算値（吸収率＝１００−反射率−透過率）により算出した。
全光線透過率は、日本分光（株）社製  分光光度計「Ｖ−５７０」により測定した。
【００７２】
［屈折率］
屈折率は、反射率から導いた計算式により算出した。
【００７３】
［鏡面性］
各例で得たミラーディスプレイを前面側から見たときの反射像を目視にて確認し、鏡面性を以下の評価基準で評価した。
◎：反射像が鮮明に見える。
○：反射像が充分に見える。
×：反射像が充分に見えない。
【００７４】
［色相変化及び明度変化］
各例で得たミラーディスプレイについて、画像表示パネルに画像を表示し、該画像を目視にて確認し、色相変化及び明度変化を以下の評価基準で評価した。
（色相変化）
○：画像の色相の変化があまりない。
×：画像の色相の変化が大きい。
（明度変化）
○：画像が充分に明るい。
×：画像が暗くなる。
【００７５】
［実施例１］
ＩＰＡに０．０５Ｎ塩酸を加えた液に、ＴＥＯＳを１００質量部、中空シリカ粒子（平均粒径：４０ｎｍ、屈折率＝１．２５）を５質量部、及びＡＬＣＨを２．５質量部加えて混合して溶液Ａを調製した。また、ＩＰＡ液に、ＴＴＢを１００質量部及びＡＬＣＨを５質量部加えて混合して溶液Ｂを調製した。
透明基板としてガラス板（厚み３ｍｍ）を用い、透明基板を溶液Ａに浸漬し、引き上げた後に乾燥して低屈折率膜を形成した。次いで、透明基板を溶液Ｂに浸漬し、引き上げた後に乾燥して低屈折率膜上に高屈折率膜を形成し、透明基板上に干渉膜を備えるハーフミラーを得た。
得られたハーフミラーを用い、図１及び図２に例示したミラーディスプレイ１００と同様の態様のミラーディスプレイを作製した。なお、ハーフミラーは干渉膜を画像表示パネル側に向けて画像表示パネルの前面側に配置した。
【００７６】
［実施例２］
低屈折率膜を形成する溶液Ａに用いる成分の組成を表１に示すとおりに変更した以外は、実施例１と同様にしてハーフミラーを作製し、ミラーディスプレイを得た。
【００７７】
［実施例３］
ＩＰＡに０．０５Ｎ塩酸を加えた液に、γ−ＧＰＳを１００質量部及び中空シリカ粒子（平均粒径：４０ｎｍ，屈折率＝１．２５）を１５０質量部加えて混合して溶液Ｃを調製した。また、ＩＰＡに０．０５Ｎ塩酸を加えた液に、γ−ＧＰＳを１００質量部及びジルコニア粒子（平均粒径：６０ｎｍ，屈折率＝２．４０）を３６０質量部加えて混合して溶液Ｄを調製した。
透明基板としてアクリル樹脂板（厚み３ｍｍ）を用い、透明基板にハードコート層を設けた後に溶液Ｃに浸漬し、引き上げた後に乾燥して低屈折率膜を形成した。次いで、透明基板を溶液Ｄに浸漬し、引き上げた後に乾燥して、低屈折率膜上に高屈折率膜が形成された干渉膜を形成した。
次いで、干渉膜形成側にマスキングし、透明基板からハードコート層、高屈折率膜、低屈折率膜の順に積層し、透明基板の干渉膜の反対側に反射防止層を形成してハーフミラーを得た。
得られたハーフミラーを用いる以外は、実施例１と同様にしてミラーディスプレイを得た。
【００７８】
［比較例１］
透明基板としてガラス板（厚み３ｍｍ）の一方の表面にクロム蒸着を施し、厚み３０ｎｍの干渉膜を形成してハーフミラーを得た。
【００７９】
［比較例２］
低屈折率膜を形成する溶液Ａに用いる成分の組成を表１に示すとおりに変更した以外は、実施例１と同様にしてハーフミラーを作製し、ミラーディスプレイを得た。
【００８０】
各例におけるハーフミラーにおける透明基板の干渉膜と反対側から入射する波長５５０ｎｍの光の反射率、干渉膜側から入射する波長５５０ｎｍの光の吸収率及び全光線透過率を表１に示す。また、鏡面性、色相変化及び明度変化の評価結果を表１に示す。
【００８１】
【表１】
2019015884.tif 000003
【００８２】
表１に示すように、波長５５０ｎｍの光の反射率、吸収率及び全光線透過率が本発明で規定する範囲に制御された実施例１〜３では、ミラーとしての機能が充分に確保されており、また画像表示パネルに表示された画像が暗くなったり変色したりすることが抑制され、該画像の視認性に優れていた。
一方、クロム蒸着により干渉膜を形成した比較例１では、画像表示パネルに表示された画像が変色し、全光線透過率が低いため視認性が劣っていた。また、ハーフミラーの反射率が１５％未満で、全光線透過率が８５％超である比較例２では、ミラーとしての機能が充分に確保されなかった。
【符号の説明】
【００８３】
１０，１０Ａ…ハーフミラー、１２…透明基板、１４…干渉膜、１６…ハードコート層、１８…低屈折率膜、２０…高屈折率膜、３０…反射防止層、１００、２００…ミラーディスプレイ。
【図１】
2019015884.tif 000004
【図２】
2019015884.tif 000005
【図３】
2019015884.tif 000006
【図４】
2019015884.tif 000007
【図５】
2019015884.tif 000008
【図６】
2019015884.tif 000009
【図７】
2019015884.tif 000010
【図８】
2019015884.tif 000011
【図９】
2019015884.tif 000012
【図１０】
2019015884.tif 000013
【図１１】
2019015884.tif 000014
【図１２】
2019015884.tif 000015